(57)【要約】【課題】金属材料において、フィッシュアイ破壊の起点となる欠陥を確実に特定し、その寸法を測定する。【解決手段】疲労試験により金属製試験片にフィッシュアイ破壊を生じさせ、危険体積中に存在する最も疲労破壊の原因となった欠陥の種類を特定し、その寸法を測定する。【選択図】　　　　　図２
2004045363.tif 000002
【特許請求の範囲】
【請求項１】
疲労試験により金属製試験片にフィッシュアイ破壊を生じさせ、危険体積中に存在する最も疲労破壊の原因となった欠陥の種類を特定し、その寸法を測定することを特徴とする金属材料中の欠陥検査方法。
【請求項２】
高速疲労試験機を使用する請求項１記載の金属材料中の欠陥検査方法。
【請求項３】
破面上の欠陥寸法と真の欠陥寸法が一致しない場合、マイクロミリング装置を使用して欠陥の周囲を掘削し、真の欠陥寸法を測定する請求項１又は２記載の金属材料中の欠陥検査方法。
【請求項４】
破面上の欠陥寸法と真の欠陥寸法が一致しない場合、酸溶液により破面を腐食、溶解させ、フィッシュアイ破壊の起点となった介在物全体を破面上に出現させ、真の欠陥寸法を測定する請求項１又は２記載の金属材料中の欠陥検査方法。
【請求項５】
フィッシュアイ破壊後、欠陥を横切るように、金属製試験片を軸に平行に切断し、欠陥付近を観察し、軸方向の欠陥の形状の特定と寸法の測定を行う請求項１、２、３又は４いずれかに記載の金属材料中の欠陥検査方法。
【請求項６】
通常の状態でフィッシュアイ破壊しない場合、焼入れ後低温で焼戻しするか若しくは表面を硬化させ、フィッシュアイ破壊を誘起させる請求項１、２、３、４又は５いずれかに記載の金属材料中の欠陥検査方法。
【発明の詳細な説明】
【０００１】
【発明の属する技術分野】
この出願の発明は、金属材料中の欠陥検査方法に関するものである。さらに詳しくは、この出願の発明は、フィッシュアイ破壊の起点となる欠陥を確実に特定し、その寸法を測定することのできる金属材料中の欠陥検査方法に関するものである。
【０００２】
【従来の技術】
高強度鋼では内部の非金属介在物や組織割れを起点として疲労破壊する。低・中強度鋼やチタン合金でも、高温若しくは低温環境において、高強度鋼と同様に、内部の介在物や組織割れを起点として疲労破壊する。これらの破壊はフィッシュアイ破壊と呼ばれ、特に機械構造物の疲労破壊の原因となっている。
【０００３】
介在物検査は、ＡＳＴＭ法、ＪＩＳ法に基づき、試料を鏡面仕上げした後、光学顕微鏡を用いて鏡面を観察し、像の基準面積の中で最大の介在物を探し出し、その介在物の種類の特定と寸法測定を行った後、極値統計解析を行い、その結果に基づいて実構造物中の最大介在物の寸法を見積もるというのが一般的である（たとえば、非特許文献１参照）。
【０００４】
【非特許文献１】
村上敬宜、外１名，「介在物寸法の統計的評価とそれに基づく高硬さ鋼の疲労限度の予測」，日本機械学会論文集，社団法人日本機械学会，平成元年２月，Ａ編，第５５−５１０号，ｐ．２１３−２２１
【０００５】
【発明が解決しようとする課題】
しかしながら、以上の検鏡面検査による介在物検査には、疲労破壊を及ぼす介在物の特定に確実性が欠け、また、データの信頼性がさほど高くないという問題がある。これは、光学顕微鏡像の基準面積中に存在する無数の介在物の寸法を測定し、その中で最大の介在物の寸法のみを有効なデータとしていることに一因がある。また、介在物が複数種混在する場合、必ずしも最大寸法の介在物がフィッシュアイ破壊の起点になるとは限らず、しかも組織割れに対応することができないという事情にもよる。
【０００６】
介在物検査には、前述の検鏡面検査という手法以外に、酸溶解して介在物を分離する手法、超音波探傷を利用する手法等もあるが、いずれの手法も、検鏡面検査と同様に、複数種の介在物が混在する場合の前記問題及び組織割れへの対応の問題は解消されない。
【０００７】
この出願の発明は、以上のとおりの事情に鑑みてなされたものであり、フィッシュアイ破壊の起点となる欠陥を確実に特定し、その寸法を測定することのできる金属材料中の欠陥検査方法を提供することを解決すべき課題としている。
【０００８】
【課題を解決するための手段】
この出願の発明は、上述の課題を解決するものとして、疲労試験により金属製試験片にフィッシュアイ破壊を生じさせ、危険体積中に存在する最も疲労破壊の原因となった欠陥の種類を特定し、その寸法を測定することを特徴とする金属材料中の欠陥検査方法（請求項１）を提供する。
【０００９】
またこの出願の発明は、高速疲労試験機を使用すること（請求項２）、破面上の欠陥寸法と真の欠陥寸法が一致しない場合、マイクロミリング装置を使用して欠陥の周囲を掘削し、真の欠陥寸法を測定すること（請求項３）、破面上の欠陥寸法と真の欠陥寸法が一致しない場合、酸溶液により破面を腐食、溶解させ、フィッシュアイ破壊の起点となった介在物全体を破面上に出現させ、真の欠陥寸法を測定すること（請求項４）、フィッシュアイ破壊後、欠陥を横切るように、金属製試験片を軸に平行に切断し、欠陥付近を観察し、軸方向の欠陥の形状の特定と寸法の測定を行うこと（請求項５）、通常の状態でフィッシュアイ破壊しない場合、焼入れ後低温で焼戻しするか若しくは表面を硬化させ、フィッシュアイ破壊を誘起させること（請求項６）をそれぞれ一態様として提供する。
【００１０】
以下、実施例を示しつつ、この出願の発明の金属材料中の欠陥検査方法についてさらに詳しく説明する。
【００１１】
【発明の実施の形態】
この出願の発明の金属材料中の欠陥検査方法では、疲労試験により金属製試験片にフィッシュアイ破壊を生じさせ、危険体積中に存在する最も疲労破壊の原因となった欠陥の種類を特定し、その寸法を測定する。フィッシュアイ破壊を実際に生じさせるため、金属製試験片には、その危険体積中に最も疲労破壊の原因となった欠陥が起点として出現する。最も疲労破壊の原因となった欠陥とは、ある程度大きな介在物が存在する場合はその中で最大の介在物であり、介在物が複数種存在する場合は必ずしも最大の介在物であるとは限らない。また、介在物が非常に小さいか、無害と考えられる場合、組織割れがそれに該当する。
【００１２】
なお、危険体積とは、疲労試験を行った金属製試験片の中で最大応力が作用する部分の体積であり、砂時計型試験片の場合、最大応力の９０〜９５％が作用する領域とみなすことができる。
【００１３】
したがって、この出願の発明の金属材料中の欠陥検査方法は、従来の介在物検査における前述の問題をすべからく解消することができる。
【００１４】
すなわち、フィッシュアイ破壊の原因となった欠陥を確実に特定することができ、しかもその欠陥はフィッシュアイ破壊を生じさせる際に自動的に出現するため、有効データのみを確実に測定することができる。
【００１５】
また、これまでの検鏡面検査による欠陥検査では、仮に１５０ｍｍ２の検査面を走査し、介在物検査を行うとすると、介在物の厚みはせいぜい介在物の平均寸法程度しかないため、検査に関わる基準体積はわずか１ｍｍ３にしか過ぎないことになる。これに対し、この出願の発明の金属材料中の欠陥検査方法では、たとえば直径６ｍｍの砂時計型試験片を用いて軸荷重疲労試験を行うとすると、基準体積は、約２３０ｍｍ３となり、非常に大きくなる。このことは、実際に疲労試験を行う場合、試験片１本当たりの検査が、これまでの検鏡面検査の２３０視野分に匹敵することを意味する。このように、この出願の発明の金属材料中の欠陥検査方法では、欠陥検査における基準体積は少なくとも２５倍以上になり、データの信頼性が向上する。
【００１６】
この出願の発明の金属材料中の欠陥検査方法では、疲労試験に高速疲労試験機を使用することができる。
【００１７】
実際に金属製試験片にフィッシュアイ破壊を生じさせるためには、１０６〜１０８回程度疲労試験を行う必要がある。これを仮に１００Ｈｚの試験機を使用して行ったとすると、フィッシュアイ破壊までに２〜２８０時間かかることになる。これに対し、たとえば２０ｋＨｚで運転可能な超音波疲労試験機を使用すると、１〜８０分程度で完了可能である。高速疲労試験機を疲労試験に使用することは、コスト的に有利となる。
【００１８】
また、この出願の発明の金属材料中の欠陥検査方法では、破面上の欠陥寸法と真の欠陥寸法が一致しない場合、マイクロミリング装置を使用して欠陥の周囲を掘削し、真の欠陥寸法を測定することもできる。
【００１９】
たとえばＴｉＮ介在物のように、介在物が割れたり、介在物の頂点から疲労き裂が発生したりすると、破面上の欠陥寸法（この場合には介在物寸法）と真の欠陥寸法が一致しない。そこで、この出願の発明の金属材料中の欠陥検査方法では、一つに、ＦＩＢ（Ｆｏｃｕｓｅｄ　Ｉｏｎ　Ｂｅａｍ）等のマイクロミリング装置を使用し、欠陥の周囲を掘削することにより真の欠陥寸法を測定することができる。その一方で、マイクロミリング装置を使用する掘削は、装置が高価な上、手間と時間がかかることが懸念される。この問題を解消するために、この出願の発明の金属材料中の欠陥検査方法では、酸溶液により破面を腐食、溶解させ、フィッシュアイ破壊の起点となった介在物全体を破面上に出現させ、真の欠陥寸法を測定することもできる。酸溶液を使用した腐食、溶解は、特別な装置が不要であり、しかも介在物全体を破面上に出現させることができるため、マイクロミリング装置を使用する掘削に比べ、真の欠陥寸法の測定が安価で手間がかからないという利点がある。また、後述する実施例に示すように、酸溶液による破面の腐食、溶解は、破面の中に埋まっている介在物全体を出現させることばかりでなく、それと同時に、介在物と母地組織との相関関係を調べるのに有効ともなる。
【００２０】
さらに、この出願の発明の金属材料中の欠陥検査方法では、フィッシュアイ破壊後、欠陥を横切るように、金属製試験片を軸に平行に切断し、欠陥付近を観察し、欠陥の種類の特定と寸法の測定を行うことができる。
【００２１】
疲労試験による欠陥検査では試験片の軸に垂直な横断面上の欠陥寸法を測定することができるが、軸に平行な縦断面での欠陥の種類の特定及び寸法測定は難しい。そこで、この出願の発明の金属材料中の欠陥検査方法では、後述する実施例に示すように、たとえば上下の破面等に現れた欠陥を横切るように、金属製試験片を軸に平行に切断し、欠陥付近を観察することにより軸方向の欠陥の形状の特定と寸法の測定を行う。これによりたとえば従来のＡＳＴＭ法に準じた検査と整合性をもたせることができる。
【００２２】
さらにまた、この出願の発明の金属材料中の欠陥検査方法では、通常の状態でフィッシュアイ破壊しない金属製試験片に対しては、焼入れ後低温で焼戻しするか若しくは表面を硬化させ、フィッシュアイ破壊を誘起させることができる。
【００２３】
以下、この出願の発明の金属材料中の欠陥検査方法の実施例を示す。
【００２４】
【実施例】
（実施例１）
【００２５】
【表１】
2004045363.tif 000003
【００２６】
供試材の化学成分は表１に示したとおりである。この供試材はＳＮＣＭ４３９鋼の比較的古い材料であり、φ１９ｍｍの丸棒である。
【００２７】
【表２】
2004045363.tif 000004
【００２８】
表２に熱処理条件を示したが、焼準と焼入れを行った後、低温で焼戻しを行った。硬さがＨＶ６００程度となった。疲労試験は、超音波疲労試験機（２０ｋＨｚ）、高速油圧サーボ試験機（６００Ｈｚ）及び電磁共振式試験機（１００Ｈｚ）の３種類を使用して行った。疲労試験を１０７回繰り返すのに要した時間は、超音波疲労試験機で約１０分、高速油圧サーボ試験機で約５時間、電磁共振式試験機で約１日であった。前記供試材から作製した試験片の形状は、図１（ａ）（ｂ）（ｃ）に示したとおりである。疲労試験を行う試験機に応じてチャック部の形状は変えたが、基準体積を揃えるために最小断面部の径がφ３ｍｍの砂時計型に統一した。
【００２９】
図２に疲労試験結果を示した。ほとんどの試験片はフィッシュアイ破壊した。
【００３０】
【表３】
2004045363.tif 000005
【００３１】
前記供試材は、表３に示した標準的な焼入れ、焼戻しを行うと、硬さはＨＶ３２０程度となり、フィッシュアイ破壊は生じないが、前述の表２に示した条件で低温焼戻しを行い、ＨＶ６００程度まで硬くすると、フィッシュアイ破壊が生ずるようになる。
【００３２】
図３（ａ）（ｂ）は、それぞれ、走査型電子顕微鏡（ＳＥＭ）を使用して撮影した破面の代表的な写真である。
【００３３】
フィッシュアイ破壊した破面を写真撮影することにより、介在物の寸法を測定することができ、欠陥の種類はＥＤＡＸで分析することにより特定することができる。実施例１における欠陥はＡｌ２Ｏ３介在物であった。
【００３４】
また、図４に示したように、欠陥を横切るように試験片を軸に平行に切断することにより、試験片の縦断面上に現れる欠陥の形状の特定と寸法の測定が可能となる。その際に、従来のＡＳＴＭ法に準じた欠陥の分類も可能となる。
【００３５】
図５は、試験片の縦断面に現れた欠陥を撮影した代表的な写真である。
【００３６】
切断は、光学顕微鏡によりマイクロメーターオーダーでの位置決めが可能な精密切断機を使用して行った。切断後、鏡面研磨及びエッチングを行い、組織を出現させた。介在物は、圧延の際に変形しないものであり、ＡＳＴＭ法でＤ系に分類されるものであることが確認された。
【００３７】
図６（ａ）（ｂ）は、それぞれ、従来の検鏡面検査による介在物検査の結果と、フィッシュアイ破壊させて得た図２に示した疲労試験結果を極値統計処理した結果を示したグラフである。
【００３８】
検鏡面検査による介在物検査は、１５０ｍｍ２を基準面積とし、試験片の縦断面を２０視野分行った。しかしながら、２視野については介在物を検出することができず、有効データは１８点となった。基準面積からの基準体積への換算は、基準面積に介在物の平均寸法を乗することが一般的であり、その結果、基準体積は１．６ｍｍ３となった。
【００３９】
疲労試験は、３６本の試験片について行い、その内、表面破壊した４本を除く３２点が有効データとなった。疲労試験における基準体積は最小断面部の応力の９０％以上が作用した領域として換算し、その結果、４０．２ｍｍ３となった。検鏡面検査による介在物検査と比較すると、基準体積は約２５倍となっている。
【００４０】
図６（ａ）（ｂ）の比較から確認されるように、疲労試験による介在物検査の方が検鏡面検査による介在物検査よりも大きな介在物を検出している。これは、基準体積が大きいため、より大きな介在物の検出が可能であることを示唆している。
【００４１】
また、疲労試験における基準体積である４０．２ｍｍ３中に存在する最大介在物寸法を、検鏡面検査による介在物検査結果から極値統計により見積もると１７μｍとなる。統計学的には、このようにして見積もった最大介在物寸法は、疲労試験による介在物検査で検出した介在物寸法の平均値と一致しなければならない。疲労試験による介在物検査で検出した介在物寸法の平均値は２２μｍであり、このことから、疲労試験による介在物検査も妥当な介在物検査であることが確認される。
【００４２】
さらに、図６（ｂ）において注目すべき点は、図中に矢印で示した８２μｍの介在物の検出である。この８２μｍの介在物は図中の直線から外れており、極値統計からは予測し得ない極端に大きな介在物であることが確認される。このように極端に大きな介在物からフィッシュアイ破壊が生ずることは、疲労試験による介在物検査ではまれに経験することである。疲労試験による欠陥検査は、そのように極端に大きな介在物をも検出することができるという点においても利点を有している。
【００４３】
そして、２０ｋＨｚの超音波試験機を使用し、８００〜９００ＭＰａ程度の応力振幅において疲労試験を実施することにより、１０７回程度であれば１０分程度で完了し、また、試験片の交換作業は非常に簡単であり、短時間で交換可能でもあるため、金属材料中の欠陥検査は安価に行われると合理的に考えられる。超音波試験機の使用は、ギガサイクルの疲労特性のデータも取得可能であり、この点においても有効であると考えられる。
（実施例２）
【００４４】
【表４】
2004045363.tif 000006
【００４５】
供試材の化学成分は表４に示したとおりである。この供試材はＳＣＭ４４０鋼の比較的新しい材料であり、φ２０ｍｍの丸棒である。
【００４６】
【表５】
2004045363.tif 000007
【００４７】
表５に熱処理条件を示したが、焼準と焼入れを行った後、３９０℃で焼戻しを行った。硬さがＨＶ４５０程度となった。疲労試験は、電磁共振式試験機（１００Ｈｚ）を使用して行い、前記供試材から作製した試験片は、最小断面部の径がφ６ｍｍの砂時計型とした。
【００４８】
図７に疲労試験結果を示した。ＴｉＮ介在物を起点としたフィッシュアイ破壊が生じた。一方、使用済試験片について検鏡面検査による介在物検査を行った。その結果を示したのが図８のグラフである。この図８によれば、検鏡面検査による介在物検査ではＡｌ２Ｏ３介在物が検出される。このことから、従来の検鏡面検査による介在物検査では、疲労破壊の原因となる欠陥を特定できないこともあるのに対し、疲労試験による介在物検査は、欠陥を確実に特定することができることが確認される。
【００４９】
なお、検鏡面検査による介在物検査結果から極値統計により見積もった試験片１本当たりの最大介在物の寸法は１２μｍとなった。
【００５０】
図９（ａ）（ｂ）及び図１０（ａ）（ｂ）は、破面の代表的なＳＥＭ写真である。
【００５１】
図９（ａ）（ｂ）に示した破面は、試験片の上下の破面であるが、それぞれに７μｍ程度のＴｉＮ介在物が存在し、しかもこの介在物が割れて疲労き裂が発生したような様相が確認される。図１０（ａ）（ｂ）に示した破面には、一方（図１０（ｂ））にのみ２μｍ程度のＴｉＮ介在物が存在することが確認されるが、他方（図１０（ａ））の破面には介在物が抜け落ちたような穴すら確認されない。
【００５２】
そこで、ＴｉＮ介在物が検出された方の破面（図１０（ｂ））の介在物周辺をＦＩＢによりマイクロミリングした。その後の様相を示したのが図１１の写真である。破面を掘削することにより７μｍ程度のＴｉＮ介在物が出現した。このことから、ＴｉＮ介在物はその大半が破面の中に埋まっていて、その頂点から疲労き裂が発生するものと考えられる。
【００５３】
実施例１及び実施例２で検出された破壊形態を整理して概略的に示したのが図１２（ａ）（ｂ）（ｃ）である。
【００５４】
図１２（ａ）に示したように、Ａｌ２Ｏ３介在物の場合、一方の破面のみに存在し、他方の破面には介在物が抜け落ちたような穴が存在する。すなわち、介在物と母地が剥離し、空孔の場合の応力集中点である赤道の位置から疲労破壊する。ＴｉＮ介在物では、図１２（ｂ）に示したように、介在物と母地が剥離せず、介在物が割れて疲労破壊する場合と、図１２（ｃ）に示したように、介在物の頂点から疲労破壊する場合がある。介在物の頂点から疲労破壊するのは、母地より弾性定数の高い硬質の介在物の場合であり、介在物と母地が剥離せず、頂点に応力集中するからであると考えられる。
【００５５】
以上の結果をまとめると、Ａｌ２Ｏ３介在物のように母地から剥離する介在物は、介在物寸法の最大値が必ず破面上に現れるため、そのままの破面を観察することで寸法を測定することができる。一方、ＴｉＮ介在物のように母地から剥離しない介在物は、その寸法の最大値が必ずしも破面上に現れるとは限らない。
【００５６】
なお、介在物が母地から剥離するか否かはＳＥＭ観察による破面の様相から特定可能である。
【００５７】
また、実施例２において、フィッシュアイ破壊の原因となる欠陥（介在物）の寸法が、従来の検鏡面検査による欠陥検査（Ａｌ２Ｏ３介在物、１２μｍ）と疲労破壊による欠陥検査（ＴｉＮ介在物、７μｍ）とで一致していない。これは、寸法が最大の介在物が必ずしもフィッシュアイ破壊の原因とは限らないことを示唆している。このことから、疲労試験による欠陥検査は、検鏡面検査による欠陥検査ではその原因を特定できないような欠陥をも特定可能であることが確認される。
（実施例３）
実施例２で使用したものと同じものを供試材とした。熱処理条件は、次の表６に示したとおりとした。
【００５８】
【表６】
2004045363.tif 000008
【００５９】
実施例３では、焼入れを、ソルトバスを使用した通常の油焼入れと改良オースフォームによる焼入れの２つの方式で行った。一方、焼戻しは同一方式とし、電気炉を使用して２００℃の空冷とした。焼戻し後の硬さは、表６に合わせて示したとおり、油焼入れ材も改良オースフォーム材も同程度であり、ビッカース硬さでＨＶ５５０程度となった。この供試材から試験片を複数本作製し、電磁共振式試験機（１００Ｈｚ）を使用して疲労試験を行った。試験片は、すべて最小断面部の径がφ３．５ｍｍの砂時計型とした。この試験片では、最大応力の９０％以上の高応力が作用する領域を検査体積としてとらえると、検査体積はＶ０＝４０ｍｍ３となる。
【００６０】
図１３に疲労試験結果を示した。フィッシュアイ破壊した試験片に着目すると、焼入れ条件に関わらず、Ａｌ２Ｏ３及びＴｉＮ介在物と組織割れの３種類が起点として出現している。このうち、Ａｌ２Ｏ３介在物については、図１２（ａ）に示した破壊形態をとることから、そのまま破面観察を行うことにより欠陥寸法を測定することができる。一方、ＴｉＮ介在物は、図１２（ｂ）（ｃ）に示した破壊形態をとるため、Ａｌ２Ｏ３介在物と同様にして欠陥寸法を測定することはできない。また、組織割れに分類したフィッシュアイ破壊の起点は、ＥＤＡＸ分析の結果Ｆｅしか検出されなかったものであるが、この組織割れが、仮に図１２（ｃ）に示したような破壊形態をとるとすると、破面上に介在物が現れず、その結果、ＥＤＡＸ分析ではＦｅしか検出されないと考えられる。
【００６１】
そこで、実施例３では、ＴｉＮ介在物及び組織割れが起点であるフィッシュアイ破壊した破面を、酸溶液を用いて腐食、溶解させた。酸溶液には、１０％ナイタル（硝酸アルコール溶液）とピクリン酸水溶液の２種類を使用した。１０％ナイタルを用いた破面の腐食、溶解は、２分おきに観察し、最終的に６〜１０分程度のエッチングとした。ピクリン酸水溶液を用いた破面の腐食、溶解は、途中の観察を行わずに約４時間程度のエッチングとした。
【００６２】
図１３に示した疲労試験結果では、ＴｉＮ起点型フィッシュアイ破壊が計６本の試験片で生じ、組織割れ起点型フィッシュアイ破壊が計４本の試験片で生じていた。以上の酸溶液を用いた破面の腐食、溶解によりＴｉＮ介在物は破面上に出現した。その前後のＴｉＮ介在物の寸法を表７に示した。
【００６３】
【表７】
2004045363.tif 000009
【００６４】
腐食、溶解前の破面上には１μｍ程度の小さなＴｉＮ介在物も発見されていたが、エッチング後に破面上に出現し、疲労破壊の原因となったＴｉＮ介在物の寸法は小さいものでも５μｍ程度あった。
【００６５】
また、組織割れと分類された破面のうちの１つからは、５μｍ程度のＴｉＮ介在物が破面上に出現した。
【００６６】
図１４（ａ）（ｂ）は、それぞれ、表７に示したＴｉＮ−ｔｙｐｅ−１（１０％ナイタルを使用した腐食、溶解の代表例）の腐食、溶解前後の破面の様相を示したＳＥＭ写真である。腐食、溶解前にはＴｉＮ介在物の大部分が破面の中に埋まっていたが（図１４（ａ））、腐食、溶解後にはその全体が破面上に出現している（図１４（ｂ））。
【００６７】
図１５（ａ）（ｂ）、図１６（ａ）（ｂ）は、それぞれ、表７に示したピクリン酸水溶液を使用した代表例であるＴｉＮ−ｔｙｐｅ−２、ＴｉＮ−ｔｙｐｅ−５の腐食、溶解前後の破面の様相を示したＳＥＭ写真である。図１４（ａ）（ｂ）と同様に、ＴｉＮ介在物の全体が破面上に出現している（図１５（ｂ）及び図１６（ｂ））。また、図１６（ｂ）から確認されるように、ＴｉＮ介在物は旧オーステナイト粒界の３重点に存在している。このことから、酸溶液による破面の腐食、溶解は、破面の中に埋まっている介在物全体を出現させることばかりでなく、それと同時に、介在物と母地組織との相関関係を調べるのに有効ともなると理解される。
【００６８】
表７に示したＴｉＮ介在物の寸法を極値確率紙にプロットして作製したものが図１７のグラフである。
【００６９】
この図１７に示したグラフから、破面上の介在物寸法と腐食、溶解により介在物全体を破面上に出現させて測定される真の介在物寸法を比較すると、単に寸法が異なるだけでなく、極値確率紙上での回帰直線の傾きが大きく異なることが確認される。これは、破面上の介在物寸法は一様に真の寸法より小さいのではなく、介在物全体が出現している場合もあればまったく出現していない場合もあり、その結果、介在物寸法の最大値と最小値の差が実際よりも大きくなることに起因している。この回帰直線の傾きの差は、介在物寸法の最大値の予測に大きな影響を与える。極値統計により介在物寸法を予測する際には、実施例１、２においても同様に行われたが、予測対象の危険体積Ｖと介在物検査時の検査体積Ｖ０に基づき、次式より再帰期間Ｔとこれに対応するｙ値を求める。
【００７０】
Ｔ＝（Ｖ＋Ｖ０）／Ｖ０　　　　　　　　　（１）
ｙ＝−ｌｎ［−ｌｎ（Ｔ−１）／Ｔ］　　　　　（２）
このようにして求められるｙ値に対応する介在物の寸法を図１７に示した極値確率紙から読み取り、危険体積Ｖ中に存在する最大の介在物寸法を予測する。なお、実際には、図１７に示したように、最小２乗法により介在物の寸法√ａｒｅａとｙ値の間の関係式を導き、計算する。
【００７１】
以上の極値統計による介在物寸法の予測を、０．１ｋｇ、１ｋｇ、１０ｋｇの鋼塊について見積もった最大介在物寸法の結果を示したのが次の表８である。
【００７２】
【表８】
2004045363.tif 000010
【００７３】
表８から確認されるように、介在物寸法の予測値は、腐食、溶解の前後で大きく異なり、また、鋼の量が増加するにつれてその差は大きくなる。さらに、実際の寸法測定では、腐食、溶解前の方の寸法が小さいが、予測値では逆に大きくなっている。これは、図１７に示したような回帰直線の傾きに起因している。
【００７４】
なお、表８では、１０ｋｇの鋼についての腐食、溶解後の予測値が１９μｍと多少大きめとなっているが、これは、測定点が７点と少なかったことに由来するものと考えられ、測定点を２０点程度に増やすことにより回帰直線の傾きが小さくなり、妥当な予測値が得られると予想される。
（実施例４）
【００７５】
【表９】
2004045363.tif 000011
【００７６】
供試材の化学成分は表９に示したとおりである。この供試材はＳＵＰばね鋼の新しい材料であり、φ２０ｍｍの丸棒である。
【００７７】
【表１０】
2004045363.tif 000012
【００７８】
表１０に熱処理条件を示したが、焼準と焼入れを行った後、４３０℃で焼戻しを行った。硬さがＨＶ５２０程度となった。疲労試験は、電磁共振式試験機（１００Ｈｚ）を使用して行い、前記供試材から作製した試験片は、最小断面部の径がφ６ｍｍの砂時計型とした。
【００７９】
図１８に疲労試験結果を示した。組織割れを起点としてフィッシュアイ破壊が生じた。組織割れとは、実施例３中に記載したように、起点付近をＥＤＡＸ分析してもＦｅしか検出されないフィッシュアイ破壊の起点であり、不均一な組織によるものと考えられている。
【００８０】
このように、疲労試験による欠陥検査では、従来の介在物検査では不可能な組織割れをも検出することができる。
【００８１】
もちろん、この出願の発明は、以上の実施形態及び実施例によって限定されるものではない。供試材の化学成分、熱処理、疲労試験の条件などの細部については様々な態様が可能であることはいうまでもない。
【００８２】
【発明の効果】
以上詳しく説明した通り、この出願の発明によって、フィッシュアイ破壊の起点となる欠陥を確実に特定し、その寸法を測定することのできる、新しい金属材料中の欠陥検査方法が提供される。
【図面の簡単な説明】
【図１】（ａ）（ｂ）（ｃ）は、それぞれ、実施例１で用いた金属製試験片を示した正面図である。
【図２】実施例１における疲労試験結果を示した図である。
【図３】（ａ）（ｂ）は、それぞれ、実施例１において走査型電子顕微鏡（ＳＥＭ）を使用して撮影した破面の代表的な写真である。
【図４】試験片の縦断面上に現れる欠陥の種類の特定と寸法の測定の概要について示した斜視図である。
【図５】試験片の縦断面に現れた欠陥を撮影した代表的な写真である。
【図６】（ａ）（ｂ）は、それぞれ、従来の検鏡面検査による介在物検査の結果と、フィッシュアイ破壊させて得た図２に示した疲労試験結果を極値統計処理した結果を示したグラフである。
【図７】実施例２における疲労試験結果を示した図である。
【図８】実施例２において、使用済試験片について検鏡面検査による介在物検査を行った結果を示したグラフである。
【図９】（ａ）（ｂ）は、それぞれ、実施例２における破面の代表的なＳＥＭ写真である。
【図１０】（ａ）（ｂ）は、それぞれ、実施例２における破面の代表的なＳＥＭ写真である。
【図１１】実施例２において、ＴｉＮ介在物が検出された方の破面の介在物周辺をＦＩＢによりマイクロミリングした後の様相を示した写真である。
【図１２】（ａ）（ｂ）（ｃ）は、それぞれ、実施例１及び実施例２で検出された破壊形態を整理して概略的に示した模式図である。
【図１３】実施例３における疲労試験結果を示した図である。
【図１４】（ａ）（ｂ）は、それぞれ、表７に示したＴｉＮ−ｔｙｐｅ−１（１０％ナイタルを使用した腐食、溶解の代表例）の腐食、溶解前後の破面の様相を示したＳＥＭ写真である。
【図１５】（ａ）（ｂ）は、それぞれ、表７に示したピクリン酸水溶液を使用した代表例であるＴｉＮ−ｔｙｐｅ−２の腐食、溶解前後の破面の様相を示したＳＥＭ写真である。
【図１６】（ａ）（ｂ）は、それぞれ、表７に示したピクリン酸水溶液を使用した代表例であるＴｉＮ−ｔｙｐｅ−５の腐食、溶解前後の破面の様相を示したＳＥＭ写真である。
【図１７】表７に示したＴｉＮ介在物の寸法を極値確率紙にプロットして作製したグラフである。
【図１８】実施例４における疲労試験結果を示した図である。
【図１】
2004045363.tif 000013
【図２】
2004045363.tif 000014
【図３】
2004045363.tif 000015
【図４】
2004045363.tif 000016
【図５】
2004045363.tif 000017
【図６】
2004045363.tif 000018
【図７】
2004045363.tif 000019
【図８】
2004045363.tif 000020
【図９】
2004045363.tif 000021
【図１０】
2004045363.tif 000022
【図１１】
2004045363.tif 000023
【図１２】
2004045363.tif 000024
【図１３】
2004045363.tif 000025
【図１４】
2004045363.tif 000026
【図１５】
2004045363.tif 000027
【図１６】
2004045363.tif 000028
【図１７】
2004045363.tif 000029
【図１８】
2004045363.tif 000030